(57)【特許請求の範囲】
【請求項１】
導体に利用される銅合金線であって、
Ｆｅを０．４質量％以上１．５質量％以下、
Ｔｉを０．１質量％以上０．７質量％以下、
Ｍｇを０．０２質量％以上０．１５質量％以下、
Ｓｉ及びＭｎの少なくとも一方とＣとを、合計で１０質量ｐｐｍ以上５００質量ｐｐｍ以下含有し、
残部がＣｕ及び不純物からなる銅合金によって構成され、
線径が０．５ｍｍ以下である銅合金線。
【請求項２】
Ｆｅ／Ｔｉ（質量比）が１．０以上５．５以下である請求項１に記載の銅合金線。
【請求項３】
平均結晶粒径が１０μｍ以下である請求項１又は請求項２に記載の銅合金線。
【請求項４】
伸びが５％以上である請求項１〜請求項３のいずれか１項に記載の銅合金線。
【請求項５】
導電率が６０％ＩＡＣＳ以上、引張強さが４５０ＭＰａ以上である請求項１〜請求項４のいずれか１項に記載の銅合金線。
【請求項６】
導電率が６０％ＩＡＣＳ以上、引張強さσＢが４５０ＭＰａ以上、伸びεが５％以上であり、
σＢ＋２５ε≧６５０を満たす請求項１〜請求項３のいずれか１項に記載の銅合金線。
【請求項７】
請求項１〜請求項６のいずれか１項に記載の銅合金線を複数本撚り合わせてなる銅合金撚線。
【請求項８】
前記銅合金撚線は、圧縮線材である請求項７に記載の銅合金撚線。
【請求項９】
前記銅合金線の撚りピッチは、１０ｍｍ以上２０ｍｍ以下である請求項７又は請求項８に記載の銅合金撚線。
【請求項１０】
前記銅合金撚線の断面積は、０．０３ｍｍ２以上０．５ｍｍ２以下である請求項７〜請求項９のいずれか１項に記載の銅合金撚線。
【請求項１１】
導体の外側に絶縁被覆層を備える被覆電線であって、
前記導体が、請求項１〜請求項６のいずれか１項に記載の銅合金線又は請求項７〜請求項１０のいずれか１項に記載の銅合金撚線である被覆電線。
【請求項１２】
請求項１１に記載の被覆電線と、この被覆電線の端部に装着された端子部とを備える端子付き電線。
【発明の詳細な説明】
【技術分野】
【０００１】
本発明は、自動車に配策される電線などの導体に用いられる銅合金線、銅合金撚線、この銅合金線や銅合金撚線を導体とする被覆電線、この被覆電線を備える端子付き電線に関する。特に、極細線であって、強度・導電率・伸びをバランスよく備える銅合金線に関する。
【背景技術】
【０００２】
従来、自動車などの配策に用いられる電線導体の構成材料は、導電性に優れた銅や銅合金といった銅系材料が主流である。この導体の引張強さなどの機械的特性を向上させるために種々の研究がなされている(例えば、特許文献１，２を参照)。
【０００３】
特許文献１には、Ｍｇ，Ａｇ，Ｓｎ，Ｚｎから選択されるいずれか１種を特定範囲の含有量で含有させた銅合金に、９９％以上の冷間加工度で伸線加工を施すことで引張強度、縦弾性係数、導電率などの機械的特性を高めた硬質素線を、複数本撚り合わせてなる自動車用電線導体が開示されている。また、特許文献２には、析出強化元素としてＴｉと、析出促進元素としてＦｅとをそれぞれ特定範囲の含有量で含有させ、Ｃｕ母相中に固溶する添加元素を効果的に析出させることで、引張強度や導電率などの機械的特性を高めた銅合金を導体としたワイヤーハーネス用電線が開示されている。
【先行技術文献】
【特許文献】
【０００４】
【特許文献１】特開２００８−０１６２８４号公報
【特許文献２】特開２００９−１６７４５０号公報
【発明の概要】
【発明が解決しようとする課題】
【０００５】
昨今、自動車の高性能化や高機能化が急速に進められてきており、車載される各種の電気機器、制御機器などの増加に伴い、これらの機器に使用される電線も増加傾向にある。一方、近年、環境対応のために自動車などの搬送機器の燃費を向上するべく、軽量化が強く望まれている。
【０００６】
電線の軽量化のために、例えば線径０．５ｍｍ以下といった極細線の電線が望まれる。極細線の電線は、配策時の衝撃などによって断線する虞がある。従って、高強度・高導電率を有しながら伸びにも優れ、自動車などの配策に用いられる電線導体に適した特性をバランスよく備える銅合金線の開発が望まれる。
【０００７】
本発明は上記事情に鑑みてなされたもので、本発明の目的の一つは、極細線であって、高強度・高導電率を有しながら伸びにも優れる銅合金線を提供することにある。また、本発明の他の目的は、上記銅合金線を複数本撚り合わせてなる銅合金撚線を提供することにある。更に、本発明の別の目的は、上記銅合金線や銅合金撚線を導体とする被覆電線、この被覆電線を備える端子付き電線を提供することにある。
【課題を解決するための手段】
【０００８】
本発明の一態様に係る銅合金線は、導体に利用される銅合金線であって、Ｆｅを０．４質量％以上１．５質量％以下、Ｔｉを０．１質量％以上０．７質量％以下、Ｍｇを０．０２質量％以上０．１５質量％以下、Ｓｉ及びＭｎの少なくとも一方とＣとを、合計で１０質量ｐｐｍ以上５００質量ｐｐｍ以下含有し、残部がＣｕ及び不純物からなる銅合金によって構成され、線径が０．５ｍｍ以下である。
【０００９】
本発明の一態様に係る銅合金撚線は、上記銅合金線を複数本撚り合わせてなる。
【００１０】
本発明の一態様に係る被覆電線は、導体の外側に絶縁被覆層を備える被覆電線であって、前記導体が、上記銅合金線又は上記銅合金撚線である。
【００１１】
本発明の一態様に係る端子付き電線は、上記被覆電線と、この被覆電線の端部に装着された端子部とを備える。
【発明の効果】
【００１２】
上記銅合金線、銅合金撚線、被覆電線、及び端子付き電線は、極細線であって、高強度・高導電率を有しながら伸びにも優れる。
【発明を実施するための形態】
【００１３】
［本発明の実施形態の説明］
最初に本発明の実施形態の内容を列記して説明する。
【００１４】
（１）実施形態の銅合金線は、導体に利用される銅合金線であって、Ｆｅを０．４質量％以上１．５質量％以下、Ｔｉを０．１質量％以上０．７質量％以下、Ｍｇを０．０２質量％以上０．１５質量％以下、Ｓｉ及びＭｎの少なくとも一方とＣとを、合計で１０質量ｐｐｍ以上５００質量ｐｐｍ以下含有し、残部がＣｕ及び不純物からなる銅合金によって構成され、線径が０．５ｍｍ以下である。
【００１５】
上記構成によれば、Ｃｕ−Ｆｅ−Ｔｉ−Ｍｇ系合金からなることで高強度であり、かつ添加元素が特定の範囲であることで導電率も高い。銅合金が特定の組成であることで、高温に長時間保持される熱処理を施しても引張強さが低下し難く、伸びを向上させることができる。特に、Ｓｉ及びＭｎの少なくとも一方とＣとが特定の範囲で含有されることで、線径が０．５ｍｍ以下の極細線であっても、高強度・高導電率であり伸びにも優れる銅合金線とできる。この理由は、Ｓｉ及びＭｎの少なくとも一方とＣとが含有されることで、上流工程における連続鋳造時に添加元素、特にＦｅやＴｉの酸化物の生成を抑制でき、Ｆｅ，Ｔｉ，Ｍｇの三元素をバランスよく含有させることができるからである。また、上記酸化物の生成を抑制でき、伸線時に上記酸化物を起点とした破断を防止できるため、線径が０．５ｍｍ以下まで伸線を行うことができるからである。
【００１６】
（２）実施形態の銅合金線の一形態として、Ｆｅ／Ｔｉ（質量比）が１．０以上５．５以下であることが挙げられる。
【００１７】
銅合金線の引張強さ及び導電率は、基本的にはＦｅやＴｉを含む析出物によって決まるものである。よって、ＦｅとＴｉの質量比が重要となり、上記質量比であることで、引張強さ及び導電率の向上を図ることができる。
【００１８】
（３）実施形態の銅合金線の一形態として、平均結晶粒径が１０μｍ以下であることが挙げられる。
【００１９】
平均結晶粒径が１０μｍ以下の微細組織であることで、伸びに優れる。また、微細組織であることで、端子圧着を行った場合に端子固着力を高めることができる。
【００２０】
（４）実施形態の銅合金線の一形態として、伸びが５％以上であることが挙げられる。
【００２１】
伸びが５％以上であることで、耐衝撃性や屈曲特性が求められる電線の導体素材に好適に利用することができる。伸びが５％以上であることで、電線の配策時において断線し難い。
【００２２】
（５）実施形態の銅合金線の一形態として、導電率が６０％ＩＡＣＳ以上、引張強さが４５０ＭＰａ以上であることが挙げられる。
【００２３】
導電率が６０％ＩＡＣＳ以上、引張強さが４５０ＭＰａ以上であることで、耐衝撃性や屈曲特性が求められる電線の導体素材に好適に利用することができる。引張強さが４５０ＭＰａ以上であることで、破断し難く、端子圧着を行った場合に長期的にその圧着状態を維持できる。
【００２４】
（６）実施形態の銅合金線の一形態として、導電率が６０％ＩＡＣＳ以上、引張強さσＢが４５０ＭＰａ以上、伸びεが５％以上であり、σＢ＋２５ε≧６５０を満たすことが挙げられる。
【００２５】
引張強さσＢと伸びεが上記関係式を満たすことで、より優れた耐衝撃性や屈曲特性を有する。
【００２６】
（７）実施形態の銅合金撚線は、上記（１）〜（６）の実施形態の銅合金線を複数本撚り合わせてなる。
【００２７】
上記構成によれば、上記実施形態の銅合金線の特性を実質的に維持するため、高強度・高導電率であり伸びにも優れる。複数本の上記実施形態の銅合金線を撚り合わせることで撚線全体としての耐衝撃性や屈曲特性といった機械的特性を単線の場合よりも向上することができる。
【００２８】
（８）実施形態の銅合金撚線の一形態として、前記銅合金撚線は、圧縮加工されていることが挙げられる。
【００２９】
撚線全体を圧縮加工することで、撚線形状の安定性が高まる。また、撚線の断面積に占める空隙率を減少することができる。
【００３０】
（９）実施形態の銅合金撚線の一形態として、前記銅合金線の撚りピッチは、１０ｍｍ以上２０ｍｍ以下であることが挙げられる。
【００３１】
銅合金線の撚りピッチを１０ｍｍ以上とすることで、生産性を向上することができる。一方、撚りピッチを２０ｍｍ以下とすることで、屈曲特性を向上することができる。
【００３２】
（１０）実施形態の銅合金撚線の一形態として、前記銅合金撚線の断面積は、０．０３ｍｍ２以上０．５ｍｍ２以下であることが挙げられる。
【００３３】
撚線の断面積が０．０３ｍｍ２以上であることで、端子圧着が確実になされる。一方、撚線の断面積が０．５ｍｍ２以下であることで、撚線の軽量化を図ることができる。
【００３４】
（１１）実施形態の被覆電線は、導体の外側に絶縁被覆層を備える被覆電線であって、前記導体が、上記（１）〜（６）の実施形態の銅合金線又は上記（７）〜（１０）の実施形態の銅合金撚線である。
【００３５】
上述のように高強度・高導電率であり伸びにも優れる銅合金線や銅合金撚線を導体とすることで、実施形態の被覆電線も高強度・高導電率であり伸びにも優れ、優れた耐衝撃性や屈曲特性を有する。
【００３６】
（１２）実施形態の端子付き電線は、上記（１１）の実施形態の被覆電線と、この被覆電線の端部に装着された端子部とを備える。
【００３７】
上述のように高強度・高導電率であり伸びにも優れる被覆電線を備えることで、実施形態の端子付き電線も高強度・高導電率であり伸びにも優れ、優れた耐衝撃性や屈曲特性を有する。
【００３８】
［本発明の実施形態の詳細］
本発明の実施形態の詳細を、以下に説明する。なお、本発明はこれらの例示に限定されるものではなく、特許請求の範囲によって示され、特許請求の範囲と均等の意味及び範囲内でのすべての変更が含まれることが意図される。
【００３９】
［銅合金線］
《組成》
銅合金線を構成する銅合金は、純Ｃｕを主成分（母材）とし、Ｆｅを０．４質量％以上１．５質量％以下、Ｔｉを０．１質量％以上０．７質量％以下、Ｍｇを０．０２質量％以上０．１５質量％以下含有し、さらにＳｉ及びＭｎの少なくとも一方とＣとを合計で１０質量ｐｐｍ以上５００質量ｐｐｍ以下含有する。
【００４０】
Ｆｅは、０．４質量％以上含有することで、強度に優れる銅合金線が得られる。Ｆｅの含有量は、多いほど銅合金線の強度は高まるが、一方で導電率が低下したり、伸線加工時などで断線が生じ易くなるため、１．５質量％以下とする。Ｆｅの含有量は、０．４５質量％以上１．３質量％以下が好ましく、０．５質量％以上１．１質量％以下がより好ましい。
【００４１】
Ｔｉは、Ｆｅと共存させることで、導電率及び強度が向上する。Ｔｉは、０．１質量％以上含有することで、強度に優れる銅合金線が得られる。Ｔｉの含有量は、多いほど銅合金線の強度は高まるが、一方で導電率が低下したり、伸線加工時などで断線が生じ易くなるため、０．７質量％以下とする。Ｔｉの含有量は、０．１質量％以上０．５質量％以下が好ましく、０．３質量％以上０．５質量％以下がより好ましい。
【００４２】
ＦｅとＴｉは、化合物でＣｕに析出して存在することで、銅合金線は強度及び導電率に優れる。このＦｅとＴｉの質量比（Ｆｅ／Ｔｉ）は、１．０以上とすることが好ましい。それにより、ＦｅとＴｉの化合物を適度に析出することができ、導電率が向上する。Ｆｅ／Ｔｉは、Ｆｅが過剰となると導電率が低下するため、５．５以下とすることが好ましい。Ｆｅ／Ｔｉは、１．４以上５．０以下が好ましく、さらに１．６以上４．０以下、特に１．８以上３．６以下がより好ましい。
【００４３】
Ｍｇは、０．０２質量％以上含有することで、強度が向上する。Ｍｇの含有量は、多いほど銅合金線の強度は高まるが、一方で導電率が低下するため、０．１５質量％以下とする。Ｍｇの含有量は、０．０２質量％以上０．１質量％以下が好ましく、０．０３質量％以上０．０６質量％以下がより好ましい。
【００４４】
Ｓｉ及びＭｎの少なくとも一方とＣとを、合計で１０質量ｐｐｍ含有することで、Ｆｅ，Ｔｉの酸化物の生成を抑制することができ、Ｆｅ，Ｔｉ，Ｍｇの三元素をバランスよく含有させることができ、強度・導電率・伸びがバランスよく向上する。また、上記酸化物を抑制できることで、線径が０．５ｍｍ以下の極細線の銅合金線とすることができる。Ｓｉ及びＭｎの少なくとも一方とＣとの合計含有量は、多いほど脱酸効果は高まるが、一方でＣｕの母材中にこれらが残存して導電率が低下するため、５００質量ｐｐｍ以下とする。上記合計含有量は、２０質量ｐｐｍ以上３００質量ｐｐｍ以下が好ましく、３０質量ｐｐｍ以上１００質量ｐｐｍ以下がより好ましい。各元素の好ましい含有量として、Ｃは、２０質量ｐｐｍ以上２００質量ｐｐｍ以下が好ましく、３０質量ｐｐｍ以上１００質量ｐｐｍ以下がより好ましい。ＳｉまたはＭｎの少なくとも一方の合計含有量は、５質量ｐｐｍ以上１００質量ｐｐｍ以下が好ましく、１０質量ｐｐｍ以上５０質量ｐｐｍ以下がより好ましい。Ｓｉ及びＭｎの少なくとも一方とＣとを特定量含有することで、酸素の含有量を、２０質量ｐｐｍ以下、さらに１５質量ｐｐｍ以下、特に１０質量ｐｐｍ以下とし易い。
【００４５】
《線径》
銅合金線は、伸線加工時の加工度（断面減少率）を適宜調整することで、線径を変化させることができる。例えば、自動車用電線導体に利用する場合、線径は０．５ｍｍ以下の極細線が挙げられる。本実施形態の銅合金線は、線径が０．５ｍｍ以下といった極細線であっても、引張強さ、導電率、及び伸びに優れる。銅合金線の線径は、０．３５ｍｍ以下、さらに０．２５ｍｍ以下が挙げられる。
【００４６】
《組織》
上記特定の組成からなる銅合金線は、平均結晶粒径が１０μｍ以下の微細組織である。平均結晶粒径は、小さいほど銅合金全体の組織が微細になり易く、破断の起点となるような粗大粒が存在し難くなり、伸びに優れると考えられる。また、微細組織であることで、端子圧着を行った場合に端子固着力を高めることができる。平均結晶粒径は、連続鋳造時の熱処理条件などを適宜調整することで、２μｍ以下といったさらに微細な組織とすることができる。平均結晶粒径の測定方法は後述する。
【００４７】
《断面形状》
銅合金線は、伸線加工時のダイス形状によって種々の横断面形状を有することができる。横断面が円形状である丸線が代表的である。その他、横断面形状は、楕円形状、矩形や六角形といった多角形状などの種々の形状が挙げられる。上記楕円形状や多角形状といった異形状の場合、線径は、横断面における等面積相当円の直径とする。
【００４８】
《機械的特性》
上述した銅合金線は、強度・導電率・伸びをバランスよく備え、高強度・高導電率であり伸びにも優れる。引張強さ及び導電率は、添加元素の種類、含有量、製造条件（伸線加工度、熱処理の温度など）により変化させることができる。例えば、添加元素を多くしたり、伸線加工度を高めたり（線径を細くしたり）すると、引張強さが高く、導電率が低くなる傾向にある。引張強さは、４５０ＭＰａ以上が好ましく、さらに４７０ＭＰａ以上、特に４９０ＭＰａ以上が好ましい。導電率は、６０％ＩＡＣＳ以上が好ましく、さらに６２％ＩＡＣＳ以上、特に６４％ＩＡＣＳ以上が好ましい。
【００４９】
伸びは、伸線後に特定の熱処理を施すことにより変化させることができる。例えば、熱処理として焼鈍を行い、焼鈍温度を高くしたり、焼鈍時間を長くすると、伸びが高くなる傾向にある。具体的な焼鈍条件は後述する。伸びは、５％以上が好ましく、さらに６％以上、特に８％以上が好ましい。
【００５０】
特に、導電率が６０％ＩＡＣＳ以上、引張強さσＢが４５０ＭＰａ以上、伸びεが５％以上であるとき、σＢ＋２５ε≧６５０の関係式を満たすことが挙げられる。上記関係式を満たすことで、一定の導電率に対して強度と伸びとのバランスがよく、耐衝撃性や屈曲特性により優れる。上記関係式は、さらにσＢ＋２５ε≧６８０、特にσＢ＋２５ε≧７００が好ましい。
【００５１】
［銅合金撚線］
上記銅合金線は、複数本を撚り合わせた撚線（本実施形態の銅合金撚線）とすることで、耐衝撃性や屈曲特性に更に優れる導体が得られる。撚り合わせ本数は、特に問わない。この銅合金撚線を圧縮加工して圧縮線材とすると、撚線形状の安定性が高まる。また、撚線の断面積に占める空隙率を減少し、圧縮前の撚り合わせた状態よりも線径を小さくすることができる。撚線の断面積は、０．０３ｍｍ２以上とすることで端子圧着を確実にでき、０．５ｍｍ２以下とすることで撚線の軽量化を図ることができる。また、撚線の撚りピッチは、１０ｍｍ以上とすることで生産性を向上でき、２０ｍｍ以下とすることで屈曲特性を向上することができる。
【００５２】
［被覆電線］
上記銅合金線や上記銅合金撚線は、電線の導体に利用することができる。導体の外側に絶縁被覆層を備える被覆電線として使用することもできる。絶縁被覆層を構成する絶縁材料は、例えば、ポリ塩化ビニル（ＰＶＣ）やノンハロゲン樹脂、難燃性に優れる材料等が挙げられる。絶縁被覆層の厚さは、所望の絶縁強度を考慮して適宜選択することができ、特に限定されない。
【００５３】
［端子付き電線］
上記被覆電線は、端子付き電線に好適に利用することができる。端子付き電線は、代表的には、上記被覆電線を1本以上含む電線を備え、各電線の端部に端子部が取り付けられている。上記各電線は、上記端子部を介して電気機器等の接続対象に接続される。端子付き電線は、電線ごとに一つの端子部がそれぞれ設けられた形態の他、複数の電線が一つの端子部にまとめて取り付けられた電線群を含む形態でもよい。上記端子部の形状は、雄型、雌型等が挙げられ、この端子部と被覆電線の導体との接続は、導体を圧着する圧着型や、溶融した導体が接続される溶融型等が挙げられ、特に限定されない。端子付き電線に備える複数の電線は、結束具等により一纏まりに束ねると、ハンドリング性に優れる。
【００５４】
［製造方法］
上述した銅合金線は、代表的には、以下の製造方法により製造することができる。この製造方法は、導体に利用される銅合金線の製造方法であって、以下の連続鋳造工程と、伸線工程と、熱処理工程とを備える。
連続鋳造工程：後述する銅合金の溶湯を連続鋳造して鋳造材を作製する工程。
伸線工程：上記鋳造材、または上記鋳造材に塑性加工を施した加工材に伸線加工を施して伸線材を作製する工程。
熱処理工程：上記伸線材に熱処理を施す工程。
【００５５】
《連続鋳造工程》
まず、銅合金の溶湯を連続鋳造して鋳造材を作製する。銅合金の溶湯は、Ｃｕ材と各添加元素のうちＦｅ，Ｔｉ，Ｍｇの主添加元素材を、不純物量が２０質量ｐｐｍ以下の高純度カーボン製の坩堝で溶解することで得られる。Ｆｅ，Ｔｉ，Ｍｇの各含有量は、上述した銅合金線のＦｅ，Ｔｉ，Ｍｇの含有量とすればよい。溶解は、大気雰囲気中で行うことで、生産性を向上できる。このとき、上記主添加元素、特にＦｅやＴｉが酸化しないように、脱酸効果を有するＣやＳｉ，Ｍｎといった酸化防止材を混合する。各酸化防止材の混合方法としては、湯面が大気に接触しないように、湯面を木炭片や木炭粉の第一の酸化防止材で覆うことが挙げられる。湯面を第一の酸化防止材で覆ったとしても、第一の酸化防止材間に隙間が生じ、この隙間において湯面が大気と接触する虞があるため、脱酸効果を有するＳｉやＭｎといった第二の酸化防止材を溶湯中に混合することが挙げられる。ＳｉやＭｎは、Ｆｅ合金として混合してもよいし、主添加元素と同様に個別に混合してもよい。各酸化防止材の含有量は、上述した銅合金線のＣやＳｉ，Ｍｎの含有量とすればよい。湯面を第一の酸化防止材で覆う場合、第一の酸化防止材と湯面とが接触することで、第一の酸化防止材（Ｃ）が溶湯に混入する量が、上述した銅合金線のＣの含有量となるように、第一の酸化防止材の量を決定すればよい。
【００５６】
連続鋳造は、溶湯面に配した鋳型内で溶湯を凝固させて上方に連続的に引上げる上方引上連続鋳造法（アップキャスト法）を用いる形態が挙げられる。鋳型は、不純物量が２０質量ｐｐｍ以下の高純度カーボン製鋳型を用いることが好ましい。連続鋳造時における急冷は、適宜選択することができるが、５℃／ｓｅｃ以上が好ましい。
【００５７】
上記連続鋳造により得られた鋳造材に、鋳造に引き続いてコンフォーム押出を行ってもよい。コンフォーム押出を行うことで、鋳造材の表面欠陥を低減できる。他に、コンフォーム押出に代えて、冷間圧延や皮剥ぎを行ってもよい。
【００５８】
《伸線工程》
上記鋳造材、または上記鋳造材にコンフォーム押出や冷間圧延を施した加工材に伸線加工を施して最終線径の伸線材を作製する。伸線加工（代表的には冷間）は、最終線径になるまで複数パスに亘って行う。各パスの加工度は、組成、最終線径などを考慮して適宜調整するとよい。
【００５９】
《熱処理工程》
最終線径まで伸線加工が施された伸線材に特定の熱処理を施し、鋳造時における過飽和固溶状態、またはこの過飽和固溶状態から微量のＦｅやＴｉを含む析出物が析出した状態から前記析出物を人工時効によって析出させる。熱処理には、バッチ軟化処理または連続軟化処理が利用できる。バッチ軟化処理は、加熱炉内に加熱対象を封入した状態で加熱する処理方法であり、一度の処理量が限られるものの、加熱対象全体の加熱状態を管理し易い。一方、連続軟化処理は、加熱炉内に加熱対象を連続的に供給して、加熱対象を連続的に加熱する処理方法であり、連続的に加熱できるため作業性に優れる。
【００６０】
バッチ軟化処理は、熱処理温度を３５０℃以上６６０℃以下、保持時間を３０分以上とすることで、析出物を十分に析出させることができる。所望の特性に応じて、熱処理温度を選択するとよい。熱処理温度は、４００℃以上５５０℃以下、保持時間は、２時間以上２０時間以下がより好ましい。熱処理の保持時間は長いほど、析出物をより多く析出できることから、導電率を向上できることがある。熱処理を伸線加工後に行うことで、熱処理によって析出した析出物が起点となって断線することを低減できるため、伸線性よく加工できる。
【００６１】
他に、熱処理を時効析出処理としての熱処理と軟化処理としての熱処理とに分けて行うことが挙げられる。時効析出処理としての熱処理は、上述した冷間圧延や伸線加工などの歪を導入後に行う。例えば、冷間圧延後で伸線加工前の加工材に熱処理を施してもよいし、伸線途中の中間伸線材に熱処理を施してもよい。この時効析出処理としての熱処理は、３５０℃以上６００℃以下、保持時間は、３０分以上４０時間以下が挙げられる。軟化処理としての熱処理は、時効析出処理後に最終伸線加工を施した伸線材に行う。この軟化処理としての熱処理は、３５０℃以上８００℃以下とする連続軟化処理を利用することが挙げられる。熱処理を時効析出処理としての熱処理と軟化処理としての熱処理とに分けて行うことで、軟化処理後の結晶粒径を小さく保てるため、高い強度と伸びを実現できる。
【００６２】
上述した熱処理工程により、上記特定の組成からなり、線径が０．５ｍｍ以下の極細線で、導電率が６０％ＩＡＣＳ以上、引張強さが４５０ＭＰａ以上、伸びが５％以上を満たす銅合金線が得られる。
【００６３】
《撚り合わせ工程》
上記銅合金線を複数本撚り合わせることで、銅合金撚線を製造することができる。この銅合金撚線を圧縮加工して圧縮線材としてもよい。線材を複数本撚り合わせた撚線構造とする場合、上記軟化工程を撚線に対して行うことで、撚線の撚りが戻り難いため好ましい。具体的には、伸線工程において最終線径まで伸線加工が施された伸線材を複数本撚り合わせて撚線とし、この撚線に上記軟化工程を施す。上記軟化工程を行った銅合金線を複数本撚り合わせてもよいし、撚り合わせた後に更に軟化工程を施してもよい。
【００６４】
《被覆工程》
上記銅合金線または上記銅合金撚線の外周に、上述した絶縁材料からなる絶縁被覆層を形成することで、被覆電線を製造することができる。絶縁被覆層の形成方法は、押出被覆や粉体塗装による被覆が挙げられる。
【００６５】
《端子の取り付け工程》
上記被覆電線の端部に端子部を装着し、代表的には、端子付きの被覆電線を複数本束ねることで、端子付き電線を製造することができる。導体と端子部とは、被覆電線の絶縁被覆層の一部を剥いで導体を露出させて圧着することが挙げられる。
【００６６】
［試験例］
・試験例１
銅合金線を作製し、銅合金線の種々の特性を調べた。
【００６７】
銅合金線は、以下に示す２つの製造パターンによって製造した。一つ目の製造パターンＡは、純度９９．９９％以上の電気銅と各添加元素のうちＦｅ，Ｔｉ，Ｍｇの主添加元素含有の母合金を用意し、高純度カーボン製の坩堝に投入して大気雰囲気中で溶解させ、表１に示す主成分を含有する混合溶湯を作製した。このとき、湯面を木炭片で十分に覆い、湯面が大気に接触しないようにした。木炭片は、木炭片と湯面との接触によってＣが溶湯に混入する量が表１に示すＣの微量成分となるように調整した。また、表１に示すＳｉ，Ｍｎの微量成分を上記主成分のＦｅの合金として混合した。得られた混合溶湯と高純度カーボン製鋳型とを用いて上方引上連続鋳造法（アップキャスト法）により、線径φ１２．５ｍｍの断面円形状の鋳造材を作製した。得られた鋳造材を線径φ９．５ｍｍまでコンフォーム押出して加工材を作製した。その後、上記加工材を表１に示す線径（ｍｍ）まで伸線加工を施し伸線材を作製し、表１に示す熱処理条件でバッチ軟化処理（焼鈍）を行った。
【００６８】
二つ目の製造パターンＢは、上記製造パターンＡと同様に鋳造材を作製した。この鋳造材を線径φ９．５ｍｍまで冷間圧延⇒熱処理（５００℃×８時間）⇒皮剥ぎダイスによりφ８ｍｍまで皮剥ぎを行い加工材を作製した。その後、上記加工材を表１に示す線径（ｍｍ）まで伸線加工を施して伸線材を作製し、連続軟化を行った。
【００６９】
【表１】
0005950249.tif 000002
【００７０】
得られた銅合金線について、平均結晶粒径（μｍ）、酸素量（質量ｐｐｍ）、引張強さ（ＭＰａ）、導電率（％ＩＡＣＳ）、伸び（破断伸び（％））を調べた。その結果を表２に示す。
【００７１】
平均結晶粒径は、各試料の銅合金線の横断面にクロスセクションポリッシャ（ＣＰ）加工を施して、この断面を走査型電子顕微鏡（Ｓｃａｎｎｉｎｇ  Ｅｌｅｃｔｒｏｎ  Ｍｉｃｒｏｓｃｏｐｅ：ＳＥＭ）で観察した。平均結晶粒径は、任意の観察範囲の面積をその中に存在する粒子数で割った面積の相当円の直径とする。ただし、観察範囲は、存在する粒子数が５０個以上又は横断面全体とする。
【００７２】
酸素量は、酸素分析装置を用いて不活性ガス融解⇒赤外線吸収法により測定した。
【００７３】
引張強さ（ＭＰａ）及び伸び（％、破断伸び）は、ＪＩＳ  Ｚ  ２２４１（金属材料引張試験方法、１９９８）に準拠して、汎用の引張試験機を用いて測定した。導電率（％ＩＡＣＳ）は、ブリッジ法により測定した。
【００７４】
【表２】
0005950249.tif 000003
【００７５】
表１及び表２に示すように、特定の組成の銅合金からなる試料Ｎｏ．１〜１４は、引張強度が４５０ＭＰａ以上、導電率が６０％ＩＡＣＳ以上、伸びが５％以上であり、高強度・高導電率である上に、伸びにも優れる。銅合金が特定の組成であることで、線径が０．３２ｍｍ以下の極細線でも、高強度・高導電率を有しながら伸びにも優れる。
【００７６】
・試験例２
銅合金線を複数本撚り合わせた撚線構造の被覆電線を作製し、被覆電線の機械的特性を調べた。
【００７７】
被覆電線は以下に示す２つの製造パターンによって製造した。一つ目の製造パターンＡ’は、上述した銅合金線の製造パターンＡの伸線材を７本撚り合わせて、断面外形が円形状となるように圧縮加工を施し、０．１３ｍｍ２の圧縮線材を作製し、この圧縮線材に表３に示す熱処理条件で軟化（焼鈍）を行った。そして、この軟化を行った撚線の外周に、ＰＶＣ樹脂を厚さ０．２ｍｍで押出被覆して絶縁被覆層を形成した。
【００７８】
二つ目の製造パターンＢ’は、上述した銅合金線の製造パターンＢの伸線材を７本撚り合わせて、断面外形が円形状となるように圧縮加工を施し、０．１３ｍｍ２の圧縮線材を作製し、この圧縮線材に連続軟化を行った。そして、この連続軟化を行った撚線の外周に、ＰＶＣ樹脂を厚さ０．２ｍｍで押出被覆して絶縁被覆層を形成した。
【００７９】
得られた被覆電線について、端子固着力（Ｎ）と耐衝撃エネルギー（Ｊ／ｍ）を調べた。
【００８０】
端子固着力（Ｎ）は、被覆電線の端部の絶縁被覆層を剥いで、撚線を露出させる。この露出させた撚線に端子部を圧着する。汎用の引張試験機を用いて、端子部を１００ｍｍ／ｍｉｎで引っ張ったときに端子部が抜けない最大荷重（Ｎ）を測定し、この最大荷重を端子固着力（Ｎ）として評価した。その結果を表３に示す。
【００８１】
耐衝撃性（Ｊ／ｍまたは（Ｎ／ｍ）／ｍ）は、被覆電線の先端に錘を取り付け、この錘を１ｍ上方に持ち上げた後、自由落下させる。このとき、被覆電線が断線しない最大の錘の重量（ｋｇ）を測定し、この重量に重力加速度（９．８ｍ／ｓ２）と落下距離とをかけた積値を落下距離で割った値を耐衝撃性（Ｊ／ｍまたは（Ｎ／ｍ）／ｍ）として評価した。その結果を表３に示す。
【００８２】
【表３】
0005950249.tif 000004
【００８３】
表３に示すように、特定の組成の銅合金からなる試料Ｎｏ．１〜１４は、５３Ｎ以上の端子固着力と７Ｊ／ｍ以上の耐衝撃性を有し、端子固着力と耐衝撃性共に優れることがわかる。従って、この被覆電線は、自動車などの配策に用いられる電線として好適に利用できると期待される。
【産業上の利用可能性】
【００８４】
本発明の銅合金線及び本発明の銅合金撚線は、軽量で、高強度・高導電率を有する上に、耐衝撃性や屈曲特性にも優れることが望まれる用途、例えば、自動車や飛行機等の搬送機器、産業用ロボット等の制御機器といった各種の電気機器に利用される電線の導体に好適に利用することができる。本発明の被覆電線及び本発明の端子付き電線は、軽量化が望まれている種々の分野の電気機器、特に、燃費の向上のために更なる軽量化が望まれている自動車の配策構造に好適に利用することができる。